(57)【要約】【課題】  自然や人間に優しい天然素材を用いて、ワラを素材とするものと同様の踏み心地，座り心地，寝心地，触り心地などの快適性が得られる畳床を提供する。【解決手段】  畳床１は、第１のパームヤシボード３と、第１の繊維ボードとしてのインシュレーションファイバーボード４と、第２のパームヤシボード５と、第２の繊維ボードとしてのインシュレーションファイバーボード６と、第３のパームヤシボード７とを積層して構成されている。パームヤシボード３，５，７は、パームヤシの空果房を解繊したパームヤシ繊維を、化学製品の接着剤を使用することなく、天然乳化剤（天然ゴムラテックス）で所定の厚みを有するように固めて、板状体あるいは成型体として形成する。【選択図】      図１
2006342525.tif 000002
【特許請求の範囲】
【請求項１】
天然素材からなる板状の天然素材ボード（４，６，１０，１２，１５，１７）と、
パームヤシの空果房を解繊したパームヤシ繊維を天然乳化剤（天然ゴムラテックス）で所定の厚みを有するように固めて、前記天然素材ボード上に配置される板状のパームヤシボード（３，５，７，９，１１，１３，１４，１６，１８）とを有する積層構造を備える、畳床。
【請求項２】
前記積層構造は、厚畳床材（１）であって、
前記パームヤシボード（３，５，７）は、それぞれの厚みが、２〜５ｍｍの範囲内に選ばれ、ほぼ均一に粒子状のヤシがら活性炭（１９）を混入した第１のパームヤシボード（３）と、２０〜３０ｍｍの範囲内に選ばれた第２のパームヤシボード（５）と、２〜５ｍｍの範囲内に選ばれた第３のパームヤシボード（７）とを含み、
前記天然素材ボード（４，６）は、多孔質の硬質の繊維を材料として形成され、それぞれの厚みが、１０〜２０ｍｍの範囲内に選ばれた第１の繊維ボード（４）と、５〜１５ｍｍの範囲内に選ばれた第２の繊維ボード（６）とを含み、
前記積層構造は、前記第１のパームヤシボード（３）と、前記第１の繊維ボード（４）と、前記第２のパームヤシボード（５）と、前記第２の繊維ボード（６）と、前記第３のパームヤシボード（７）とを順に積層したものを含む、請求項１に記載の畳床。
【請求項３】
（２つの薄床畳を包含する請求項）
前記積層構造は、薄畳床材（１ａ，１ｂ）であって、
前記パームヤシボード（９，１１，１３，１４，１６，１８）は、それぞれの厚みが、２〜５ｍｍの範囲内に選ばれ、ほぼ均一に粒子状のヤシがら活性炭（１９）を混入した第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、
前記天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれたＭＦシート／ＣＰシート（１２，１７）とを含み、
前記積層構造は、前記第４のパームヤシボード（９，１４）と、前記第１の天然素材ボード（１０，１５）と、前記第５のパームヤシボード（１１，１６）と、前記ＭＦシート／ＣＰシート（１２，１７）と、前記第６のパームヤシボード（１３，１８）とを積層したものを含む、請求項１に記載の畳床。
【発明の詳細な説明】
【技術分野】
【０００１】
この発明は畳床およびこれを用いた畳に関し、特に、パームヤシ繊維を素材として用いた畳床に関する。
【背景技術】
【０００２】
従来の畳は、主要材料である乾燥したワラを例えば約４０ｃｍの厚さで層をなすように縦横に積みあげて約５ｃｍの厚さになるように緻密に圧縮して畳床を形成し、畳床にい草を編んだ畳表を、畳縁を介して縫い付けることで形成されている。しかし、最近では畳床に適した良質なワラの入手が困難になってきていること、製造が難しいこと、重くて取り扱いが面倒であること、カビが生育し、ダニなどの害虫が繁殖すること、などの理由から、図７に示したような畳床が主流になってきている。
【０００３】
図７に示した畳床は、建材畳床とも呼ばれており、ワラを全く使用しないで、インシュレーションファイバーボード２２と、発泡ポリスチレンボード２３とを積層し、インシュレーションファイバーボード２２上に畳表２１が縫い付けられている。インシュレーションファイバーボード２２は、パルプ質植物性繊維などを高温高圧で蒸してほぐした繊維をすき出して乾燥して固めた多孔質ボードである。発泡ポリスチレンボード２３は内部に多くの気泡を含んでいるので、断熱効果，防音効果などを有している。
【０００４】
インシュレーションファイバーボード２２に代えて、植物性繊維を用いたものが実開昭６０−１１２５３２号公報（特許文献１）に記載されている。
【特許文献１】実開昭６０−１１２５３２号公報
【発明の開示】
【発明が解決しようとする課題】
【０００５】
図７に示したインシュレーションファイバーボード２２を用いた畳床や、特許文献１に記載されている植物性繊維を用いた畳床は、ワラを使用した畳床に比べて、踏み心地，座り心地，寝心地，触り心地など快適性に欠けるという問題がある。
【０００６】
また、いずれの畳床も化学製品である発泡ポリスチレンボード２３を使用しているため、自然や人間に優しいとはいえず、リサイクルが難しく、廃棄しても土に戻すことができないため、最終的なエコロジーによる処分ができず、昨今の環境問題の高まりにより、不適切な素材になってきている。
【０００７】
そこで、この発明の目的は、自然や人間に優しい天然素材を用いて、ワラを素材とするものと同様の踏み心地，座り心地，寝心地，触り心地などの快適性が得られる畳床を提供することである。
【課題を解決するための手段】
【０００８】
この発明は、天然素材からなる板状の天然素材ボード（４，６，１０，１２，１５，１７）と、パームヤシの空果房を解繊したパームヤシ繊維を天然乳化剤（天然ゴムラテックス）で所定の厚みを有するように固めて、天然素材ボード上に配置される板状のパームヤシボード（３，５，７，９，１１，１３，１４，１６，１８）を有する積層構造を備える。
【０００９】
このように、畳床の素材として自然や人間に優しいパームヤシ繊維や天然素材ボードを用いることで、ワラを素材とするものと同様の踏み心地，座り心地，寝心地，触り心地などの快適性が得られる。
【００１０】
一実施形態では、積層構造は、厚畳床材（１）であって、パームヤシボード（３，５，７）は、それぞれの厚みが、２〜５ｍｍの範囲内に選ばれ、ほぼ均一に粒子状のヤシがら活性炭（１９）を混入した第１のパームヤシボード（３）と、２０〜３０ｍｍの範囲内に選ばれた第２のパームヤシボード（５）と、２〜５ｍｍの範囲内に選ばれた第３のパームヤシボード（７）とを含み、天然素材ボード（４，６）は、多孔質の硬質の繊維を材料として形成され、それぞれの厚みが、１０〜２０ｍｍの範囲内に選ばれた第１の繊維ボード（４）と、５〜１５ｍｍの範囲内に選ばれた第２の繊維ボード（６）とを含み、積層構造は、第１のパームヤシボード（３）と、第１の繊維ボード（４）と、第２のパームヤシボード（５）と、第２の繊維ボード（６）と、第３のパームヤシボード（７）とを順に積層したものを含む。
【００１１】
第２のパームヤシボードを厚みの厚い第１および第２の繊維ボードで挟み込むことで、畳床として寸法精度を高めることができる。また、このような構成は、比較的厚みの厚い畳床に適する。
【００１２】
他の実施形態では、積層構造は、薄畳床材（１ａ，１ｂ）であって、パームヤシボード（９，１１，１３，１４，１６，１８）は、それぞれの厚みが、２〜５ｍｍの範囲内に選ばれ、ほぼ均一に粒子状のヤシがら活性炭（１９）を混入した第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれたＭＦシート／ＣＰシート（１２，１７）とを含み、積層構造は、第４のパームヤシボード（９，１４）と、第１の天然素材ボード（１０，１５）と、第５のパームヤシボード（１１，１６）と、ＭＦシート／ＣＰシート（１２，１７）と、第６のパームヤシボード（１３，１８）とを積層したものを含む。
【発明の効果】
【００１３】
この発明によれば、パームヤシの空果房を解繊したパームヤシ繊維を天然乳化剤（天然ゴムラテックス）で所定の厚みを有するように固めた板状のパームヤシボードを天然素材ボードの上に積層することにより、従来のワラを積層した畳床と同様の踏み心地，座り心地，寝心地，触り心地などの快適性が得られ、かつヤシ繊維の特性と天然乳化剤（天然ゴムラテックス）の有益性により、通気性，保温効果，断熱効果，防音効果，防湿効果，防虫効果が優れた畳床を得ることができる。
【００１４】
また、全ての素材を天然素材で構成しているので、リサイクルが可能であり、廃棄したときには土に戻すことができ、自然に対しても人間に対しても優しく、エコロジー商品およびエコフレンドリー商品としてふさわしい畳床が得られる。
【発明を実施するための最良の形態】
【００１５】
図１は、この発明の一実施形態における畳床を用いた畳の構造を示す外観斜視図であり、図２はパームヤシボードの拡大図であり、図３は図１に示した線Ａ−Ａに沿う断面図である。
【００１６】
図１において、この発明の一実施形態における畳は、畳床１上に畳表２を重ねたものに、図示しない畳縁を縫い付けて構成される。畳床１は、少なくとも天然素材からなる板状の天然素材ボードとしてのインシュレーションファイバーボード４上に、少なくとも板状のパームヤシボード３を積層した積層構造を含む。
【００１７】
より具体的には、畳床１は、図２に示すように、第１のパームヤシボード３と、第１の繊維ボードとしてのインシュレーションファイバーボード４と、第２のパームヤシボード５と、第２の繊維ボードとしてのインシュレーションファイバーボード６と、第３のパームヤシボード７とを積層した積層構造で構成されている。
【００１８】
パームヤシボード３，５，７は、図２に示すように、パームヤシの空果房を解繊したパームヤシ繊維を、化学製品の接着剤を使用することなく、天然乳化剤（天然ゴムラテックス）で所定の厚みを有するように固めて、板状体あるいは成型体として圧縮形成したものである。すなわち、天然乳化剤（天然ゴムラテックス）は、ゴムの樹から抽出したゴム樹液に所定の割合の水および人体に無害である少量の有機補助剤，防腐，防菌済みの役目をするアンモニアを国際規格のプロパティに従い、混入しそれを遠心分離機にかけて生成される。
【００１９】
この天然乳化剤（天然ゴムラテックス）を生産工程の中でヤシ繊維のマットの各層の両面にまんべんなくエアレスガンでスプレーをして浸透付着させ、最終の肉厚，サイズになるように各層を重ね、その後、約８０℃〜１００℃の温度で熱処理をしてドライの状態に仕上る。これにより、各層ごとの、それぞれの間に天然の接着剤を付着して、必要とされる肉厚、サイズの畳床を形成することができる。
【００２０】
パームヤシ繊維の各層は、長さ数ｃｍ〜数十ｃｍのものが相互に絡み合っており（カーリング）しており、上記各工程を経ることでクッション材としても特殊な弾力性を有するため最適な畳床に仕上ることができる。
【００２１】
また、天然ゴム樹液を主成分とするラテックスには、ダニなどを含む害虫が食べることができないゴム樹液が含まれているため、防虫，防ダニ効果を有している。
【００２２】
第１のパームヤシボード３の厚みは、例えば２〜９ｍｍの範囲内に選ばれ、より具体的には２ｍｍに形成される。このパームヤシボード３の厚みをあまり厚くすると、踏んだときの感触が柔らかすぎ、薄いと踏んだときの感触が硬くなってしまうので、２ｍｍ程度が最適である。
【００２３】
第２のパームヤシボード５の厚みは、例えば２０〜３０ｍｍの範囲内に選ばれ、より具体的には２５ｍｍに形成される。このパームヤシボード５は断熱材，保温材，防音材としての機能を有するため比較的厚く形成される。第３のパームヤシボード７の厚みは、例えば２〜５ｍｍの範囲内に選ばれ、より具体的には２ｍｍに形成される。このパームヤシボード７は床面に直接接するので、床面からダニや害虫が畳床１につくのを防止する。このために比較的厚みが薄く形成される。
【００２４】
インシュレーションファイバーボード４，６は、従来例で説明したインシュレーションファイバーボード２３と同様にして、木材チップなどを高温高圧で蒸してほぐした繊維をすき出して乾燥して固めた多孔質の硬質ボードであり、このインシュレーションファイバーボード４，６により、畳床１としての幅と長さを維持できる。インシュレーションファイバーボード４は、例えば厚みが７〜１０ｍｍに形成され、インシュレーションファイバーボード６は、例えば厚みが７〜１５ｍｍに形成される。インシュレーションファイバーボード４，６の厚みをこれらの範囲に選ぶことで、厚みが４３ｍｍ〜５５ｍｍの厚畳床材を形成できる。
【００２５】
畳は、敷居などに囲まれて浅く凹陥形成された座敷の床に嵌め込まれる関係から、高い寸法精度が求められている。畳が規格の寸法よりも小さ目に仕上がれば敷居などとの間や畳同士の間に隙間ができて見栄えが悪くなり、逆に規格寸法よりも大き目に仕上がれば嵌め込む作業に苦労するばかりでなく嵌め込まれたとしても残留する応力により変形をきたしてしまう。さらに、使用するにつれて寸法変化が生じて畳全体の反り、ねじれなどが生じることから、見栄えを良好に維持し、変形を防止するために使用後における寸法変化についてもできるだけ少なくする必要がある。
【００２６】
この要求を満たすために、インシュレーションファイバーボード４，６によりパームヤシボード５を挟み込むことで、パームヤシボード５の弾力性を適度に押さえ込み、寸法変化を少なくできる。
【００２７】
上述のごとく、この実施形態における畳床１０は、パームヤシの空果房を解繊したパームヤシ繊維を天然乳化剤（天然ゴムラテックス）で所定の厚みを有するように固めたパームヤシボード３，５，７と、インシュレーションファイバーボード４，６とを積層し、畳表２を図示しない畳縁を介して縫い付けることで、ワラを素材とするものと同様の踏み心地，座り心地，寝心地，触り心地などの快適性が得られる。
【００２８】
しかも、パームヤシ繊維床材は、カビがつきにくくダニや害虫などが生育し難いという特徴がある。さらに、積層構造の間にパームヤシボード５をインシュレーションファイバーボード４，６で挟むようにしているので、図７に示した発泡ポリスチレンボード２３とは比較にならない断熱性，保温性および通気性を確保できる。したがって、夏は涼しく、冬は暖かいという効果が得られる。また、防湿機能，断熱効果，消臭効果，吸音効果，防音効果に優れているので快適性に優れた畳床が得られるという特徴がある。
【００２９】
パームヤシボード３，５，７はパームヤシ繊維を天然乳化剤（天然ゴムラテックス）で固めたものであり、インシュレーションファイバーボード４，６も木材チップなどを高温高圧で蒸してほぐした繊維をすき出して乾燥して固めた多孔質ボードであり、いずれも化学製品を素材として使用していないので、リサイクルが可能であり、自然に対しても人間に対しても優しく、完全なエコロジー商品としてふさわしい畳床が得られる。また、廃棄処理しても土に戻るので周囲環境を破壊することはない。さらに、化学製品の接着剤を一切使用していないので、ホルムアルデヒド，キシレントルエンなどの有害化学物質を含んでいない。
【００３０】
図４はこの発明の他の実施形態の薄畳床材の構造を示す断面図である。
【００３１】
図１に示した実施形態は、厚さが４３ｍｍ〜５５ｍｍの厚畳床材を形成する例について説明したが、図４に示した実施形態は、２０ｍｍ〜４０ｍｍの厚みを有する積層構造の薄畳床材を形成するものである。すなわち、畳表２の下に設けられる畳床１ａは、第４のパームヤシボード９と、第３の繊維ボードとしてのインシュレーションファイバーボード１０と、第５のパームヤシボード１１と、ＭＦシート（丸網式緩衝紙）／ＣＰシート（紙管原紙）１２と、第６のパームヤシボード１３とを積層したものである。ＭＦシート／ＣＰシート１２はパームヤシボード１１を補強するための強化材である。
【００３２】
第４のパームヤシボード９は、２〜５ｍｍの範囲内で最適値が２ｍｍの厚みに選ばれ、インシュレーションファイバーボード１０は５〜１５ｍｍの範囲内で最適値が７ｍｍの厚みに選ばれる。第５のパームヤシボード１１は５〜１５ｍｍの範囲内で最適値が１０ｍｍの厚みに選ばれ、ＭＦシート／ＣＰシート１２は２〜５ｍｍの範囲内で最適値が２ｍｍの厚みに選ばれ、第６のパームヤシボード１３は２〜５ｍｍの範囲内で最適値が２ｍｍの厚みに選ばれる。このような積層構造により、薄畳の要求にこたえることができる。
【００３３】
図５はこの発明のさらに他の実施形態の薄畳床材の構造を示す断面図である。
【００３４】
この実施形態は、図４の実施形態と同様にして、２０ｍｍ〜４０ｍｍの厚みを有する積層構造の薄畳床材を形成するものである。すなわち、畳表２の下に設けられる畳床１ｂは、第４のパームヤシボード１４と、第１のＭＦシート／ＣＰシート１５と、第５のパームヤシボード１６と、第２のＭＦシート／ＣＰシート１７と、第６のパームヤシボード１８とを積層したものである。
【００３５】
第４のパームヤシボード１４は、２〜５ｍｍの範囲内で最適値が２ｍｍの厚みに選ばれ、第１のＭＦシート／ＣＰシート１５は２〜５ｍｍの範囲内で最適値が２ｍｍの厚みに選ばれる。第の５パームヤシボード１６は５〜１５ｍｍの範囲内で最適値が１０ｍｍの厚みに選ばれ、第２のＭＦシート／ＣＰシート１７は２〜５ｍｍの範囲内で最適値が２ｍｍの厚みに選ばれ、第６のパームヤシボード１８は２〜５ｍｍの範囲内で最適値が２ｍｍの厚みに選ばれる。このような積層構造によっても、薄畳の要求にこたえることができる。
【００３６】
図６は、ヤシがら活性炭を封入したパームヤシボードを示す拡大図である。図６に示したパームヤシボード３は、パームヤシ繊維にほぼ均一にヤシがら活性炭１９を混入し、天然乳化剤（天然ゴムラテックス）で板状に形成したものである。
【００３７】
ヤシがら活性炭１９は、粒子状であってほぼ均一にパームヤシ繊維に敷き詰められる。ヤシがら活性炭１９は遠赤外線を出す性質があるので、ヤシがら活性炭１９を畳表２の直ぐ下のパームヤシボード３に混入することで、臭いを吸着し酸素に代えて放出するので消臭効果が得られる。したがって、室内でペットなどを飼っていても、ペット特有の臭いが室内に残ることがない。また、ヤシがら活性炭１９はマイナスイオンを発生するので、人体に好影響を及ぼす効果も得られる。なお、図４および図５に示した実施形態のパームヤシボード９，１４にも同様にしてヤシがら活性炭１９を混入させてもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３９】
この発明の畳床は、日本家屋やマンションなどに敷かれる厚床畳や薄床畳に利用できる。
【図面の簡単な説明】
【００４０】
【図１】この発明の一実施形態における厚畳床材の構造を示す外観斜視図である。
【図２】パームヤシボードの拡大図である。
【図３】図１に示した線Ａ−Ａに沿う断面図である。
【図４】この発明の他の実施形態の薄畳床材の構造を示す断面図である。
【図５】この発明のさらに他の実施形態の薄畳床材の構造を示す断面図である。
【図６】ヤシがら活性炭を封入したパームヤシボードを示す拡大図である。
【図７】従来の畳の構造を示す外観斜視図である。
【符号の説明】
【００４１】
２，２１  畳表、１，１ａ，１ｂ  畳床、３，５，７，９，１１，１３，１４，１６，１８  パームヤシボード、１２，１５，１７  ＭＦシート／ＣＰシート、４，６，１０，２２  インシュレーションファイバーボード、１９  ヤシがら活性炭、２３  発泡ポリスチレンボード。
【図１】
2006342525.tif 000003
【図２】
2006342525.tif 000004
【図３】
2006342525.tif 000005
【図４】
2006342525.tif 000006
【図５】
2006342525.tif 000007
【図６】
2006342525.tif 000008
【図７】
2006342525.tif 000009
【手続補正書】
【提出日】平成18年5月16日(2006.5.16)
【手続補正１】
【補正対象書類名】特許請求の範囲
【補正対象項目名】全文
【補正方法】変更
【補正の内容】
【特許請求の範囲】
【請求項１】
天然素材からなる板状の天然素材ボード（４，６，１０，１２，１５，１７）と、
パームヤシの空果房を解繊したパームヤシ繊維を天然乳化剤で所定の厚みを有するように固めて、前記天然素材ボード上に配置される板状のパームヤシボード（３，５，７，９，１１，１３，１４，１６，１８）とを有する積層構造を備える、畳床。
【請求項２】
前記積層構造は、厚畳床材（１）であって、
前記パームヤシボード（３，５，７）は、それぞれの厚みが、２〜５ｍｍの範囲内に選ばれ、ほぼ均一に粒子状のヤシがら活性炭（１９）を混入した第１のパームヤシボード（３）と、２０〜３０ｍｍの範囲内に選ばれた第２のパームヤシボード（５）と、２〜５ｍｍの範囲内に選ばれた第３のパームヤシボード（７）とを含み、
前記天然素材ボード（４，６）は、多孔質の硬質の繊維を材料として形成され、それぞれの厚みが、１０〜２０ｍｍの範囲内に選ばれた第１の繊維ボード（４）と、５〜１５ｍｍの範囲内に選ばれた第２の繊維ボード（６）とを含み、
前記積層構造は、前記第１のパームヤシボード（３）と、前記第１の繊維ボード（４）と、前記第２のパームヤシボード（５）と、前記第２の繊維ボード（６）と、前記第３のパームヤシボード（７）とを順に積層したものを含む、請求項１に記載の畳床。
【請求項３】
前記積層構造は、薄畳床材（１ａ，１ｂ）であって、
前記パームヤシボード（９，１１，１３，１４，１６，１８）は、それぞれの厚みが、２〜５ｍｍの範囲内に選ばれ、ほぼ均一に粒子状のヤシがら活性炭（１９）を混入した第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、
前記天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれた強化材シート（１２，１７）とを含み、
前記積層構造は、前記第４のパームヤシボード（９，１４）と、前記第１の天然素材ボード（１０，１５）と、前記第５のパームヤシボード（１１，１６）と、前記強化材シート（１２，１７）と、前記第６のパームヤシボード（１３，１８）とを積層したものを含む、請求項１に記載の畳床。
【手続補正２】
【補正対象書類名】明細書
【補正対象項目名】０００８
【補正方法】変更
【補正の内容】
【０００８】
この発明は、天然素材からなる板状の天然素材ボード（４，６，１０，１２，１５，１７）と、パームヤシの空果房を解繊したパームヤシ繊維を天然乳化剤で所定の厚みを有するように固めて、天然素材ボード上に配置される板状のパームヤシボード（３，５，７，９，１１，１３，１４，１６，１８）を有する積層構造を備える。
【手続補正３】
【補正対象書類名】明細書
【補正対象項目名】００１２
【補正方法】変更
【補正の内容】
【００１２】
他の実施形態では、積層構造は、薄畳床材（１ａ，１ｂ）であって、パームヤシボード（９，１１，１３，１４，１６，１８）は、それぞれの厚みが、２〜５ｍｍの範囲内に選ばれ、ほぼ均一に粒子状のヤシがら活性炭（１９）を混入した第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれた強化材シート（１２，１７）とを含み、積層構造は、第４のパームヤシボード（９，１４）と、第１の天然素材ボード（１０，１５）と、第５のパームヤシボード（１１，１６）と、強化材シート（１２，１７）と、第６のパームヤシボード（１３，１８）とを積層したものを含む。
【手続補正４】
【補正対象書類名】明細書
【補正対象項目名】００１３
【補正方法】変更
【補正の内容】
【００１３】
この発明によれば、パームヤシの空果房を解繊したパームヤシ繊維を天然乳化剤で所定の厚みを有するように固めた板状のパームヤシボードを天然素材ボードの上に積層することにより、従来のワラを積層した畳床と同様の踏み心地，座り心地，寝心地，触り心地などの快適性が得られ、かつヤシ繊維の特性と天然乳化剤の有益性により、通気性，保温効果，断熱効果，防音効果，防湿効果，防虫効果が優れた畳床を得ることができる。
【手続補正５】
【補正対象書類名】明細書
【補正対象項目名】００３１
【補正方法】変更
【補正の内容】
【００３１】
図１に示した実施形態は、厚さが４３ｍｍ〜５５ｍｍの厚畳床材を形成する例について説明したが、図４に示した実施形態は、２０ｍｍ〜４０ｍｍの厚みを有する積層構造の薄畳床材を形成するものである。すなわち、畳表２の下に設けられる畳床１ａは、第４のパームヤシボード９と、第３の繊維ボードとしてのインシュレーションファイバーボード１０と、第５のパームヤシボード１１と、ＭＦシート（丸網式緩衝紙）／ＣＰシート（紙管原紙）１２と、第６のパームヤシボード１３とを積層したものである。ＭＦシート／ＣＰシート１２はパームヤシボード１１を補強するための強化材シートである。強化材シートはＭＦシートまたはＣＰシート１２，１７を含む。
【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
天然素材からなる板状の天然素材ボード（４，６）と、
パームヤシの空果房を解繊したパームヤシ繊維を天然乳化剤で所定の厚みを有するように固めて、前記天然素材ボード上に配置される板状のパームヤシボード（３，５，７）とを有する厚畳床材（１）の積層構造であって、
前記パームヤシボード（３，５，７）は、それぞれの厚みが、２〜５ｍｍの範囲内に選ばれた第１のパームヤシボード（３）と、２０〜３０ｍｍの範囲内に選ばれた第２のパームヤシボード（５）と、２〜５ｍｍの範囲内に選ばれた第３のパームヤシボード（７）とを含み、
前記天然素材ボード（４，６）は、多孔質の硬質の繊維を材料として形成され、それぞれの厚みが、１０〜２０ｍｍの範囲内に選ばれた第１の繊維ボード（４）と、５〜１５ｍｍの範囲内に選ばれた第２の繊維ボード（６）とを含み、
前記積層構造は、前記第１のパームヤシボード（３）と、前記第１の繊維ボード（４）と、前記第２のパームヤシボード（５）と、前記第２の繊維ボード（６）と、前記第３のパームヤシボード（７）とを順に積層したものを含む、畳床。
【請求項２】
天然素材からなる板状の天然素材ボード（１０，１２，１５，１７）と、
パームヤシの空果房を解繊したパームヤシ繊維を天然乳化剤で所定の厚みを有するように固めて、前記天然素材ボード上に配置される板状のパームヤシボード（９，１１，１３，１４，１６，１８）とを有する薄畳床材（１ａ，１ｂ）の積層構造であって、
前記パームヤシボード（９，１１，１３，１４，１６，１８）は、それぞれの厚みが、２〜５ｍｍの範囲内に選ばれた第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、
前記天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれた強化材シート（１２，１７）とを含み、
前記積層構造は、前記第４のパームヤシボード（９，１４）と、前記第１の天然素材ボード（１０，１５）と、前記第５のパームヤシボード（１１，１６）と、前記強化材シート（１２，１７）と、前記第６のパームヤシボード（１３，１８）とを積層したものを含む畳床。
【請求項３】
前記第１または第４のパームヤシボードに、ほぼ均一に粒子状のヤシがら活性炭（１９）を混入した、請求項１または２に記載の畳床。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
この発明は、天然素材からなる板状の天然素材ボード（４，６）と、パームヤシの空果房を解繊したパームヤシ繊維を天然乳化剤で所定の厚みを有するように固めて、天然素材ボード上に配置される板状のパームヤシボード（３，５，７）とを有する厚畳床材（１）の積層構造であって、パームヤシボード（３，５，７）は、それぞれの厚みが、２〜５ｍｍの範囲内に選ばれた第１のパームヤシボード（３）と、２０〜３０ｍｍの範囲内に選ばれた第２のパームヤシボード（５）と、２〜５ｍｍの範囲内に選ばれた第３のパームヤシボード（７）とを含み、天然素材ボード（４，６）は、多孔質の硬質の繊維を材料として形成され、それぞれの厚みが、１０〜２０ｍｍの範囲内に選ばれた第１の繊維ボード（４）と、５〜１５ｍｍの範囲内に選ばれた第２の繊維ボード（６）とを含み、積層構造は、第１のパームヤシボード（３）と、第１の繊維ボード（４）と、第２のパームヤシボード（５）と、第２の繊維ボード（６）と、第３のパームヤシボード（７）とを順に積層したものを含む。
【手続補正５】
【補正対象書類名】明細書
【補正対象項目名】００１２
【補正方法】変更
【補正の内容】
【００１２】
他の発明は、天然素材からなる板状の天然素材ボード（１０，１２，１５，１７）と、パームヤシの空果房を解繊したパームヤシ繊維を天然乳化剤で所定の厚みを有するように固めて、天然素材ボード上に配置される板状のパームヤシボード（９，１１，１３，１４，１６，１８）とを有する薄畳床材（１ａ，１ｂ）の積層構造であって、パームヤシボード（９，１１，１３，１４，１６，１８）は、それぞれの厚みが、２〜５ｍｍの範囲内に選ばれた第４のパームヤシボード（９，１４）と、５〜１５ｍｍの範囲内に選ばれた第５のパームヤシボード（１１，１６）と、２〜５ｍｍの範囲内に選ばれた第６のパームヤシボード（１３，１８）とを含み、天然素材ボード（１０，１２，１５，１７）は、それぞれの厚みが、２〜１５ｍｍの範囲内に選ばれた第１の天然素材ボード（１０，１５）と、２〜５ｍｍの範囲内に選ばれた強化材シート（１２，１７）とを含み、積層構造は、第４のパームヤシボード（９，１４）と、第１の天然素材ボード（１０，１５）と、第５のパームヤシボード（１１，１６）と、強化材シート（１２，１７）と、第６のパームヤシボード（１３，１８）とを積層したものを含む。
より好ましくは、第１または第４のパームヤシボードに、ほぼ均一に粒子状のヤシがら活性炭（１９）を混入する。
【手続補正６】
【補正対象書類名】明細書
【補正対象項目名】００１３
【補正方法】変更
【補正の内容】
【００１３】
この発明によれば、パームヤシの空果房を解繊したパームヤシ繊維を天然乳化剤で所定の厚みを有するように固めた板状のパームヤシボードに、所定の厚みを有する天然素材ボードを積層することにより、厚畳床材または薄畳床材を形成することができる。これにより、従来のワラを積層した畳床と同様の踏み心地，座り心地，寝心地，触り心地などの快適性が得られ、かつヤシ繊維の特性と天然乳化剤の有益性により、通気性，保温効果，断熱効果，防音効果，防湿効果，防虫効果が優れた畳床を得ることができる。
より好ましくは、ヤシがら活性炭をパームヤシボードに混入することで消臭効果を持たせることができる。